실시 예 1 과 마찬가지 의 펄프 를 나이프 밀 로 분쇄 하 여 , 평균 입경 200 ㎛ 의 분말 상 펄프 를 얻 었 다 . 얻 어 진 분 말상 펄프 에 대하 여 무 수분 으로서 5 . 0 kg 을 재킷 을 갖 는 내부 교반 형 내압 반응기 에 투입 하 고 , 진공 화 한 후 , 40 ℃ 의 49 질량 ％ NaOH 15 . 2 kg 을 교반 하 스프레이 하 여 , NaOH 성분 / 펄프 중 의 고체 성분 몰 비 6 . 03 의 알칼리 셀룰로오스 를 제조 한 후 , 진공 질소 치환 을 행하 고 , 충분히 반응기 내 의 산소 를 제거 하 였 다 .